Способ получения сферических порохов

Способ получения сферических порохов, включающий растворение нитроцеллюлозы в этилацетате, диспергирование порохового лака в дисперсионной среде на сферические частицы в присутствии мездрового клея, обезвоживание пороховых элементов сернокислым натрием, с последующей отгонкой этилацетата из них, отличающийся тем, что после ввода сернокислого натрия в дисперсионную среду, ведут отгонку растворителя путем подъема температуры теплоносителя в течение 10-15 мин с 68°C до 86-87°C, в процессе подъема температуры в реактор вводят пеногаситель марки ПГ-2 или ПГ-3 в количестве 20-40 г на одну тонну дисперсионной среды - воды, при температуре 86-87°C отгоняют 70-75 мас.% этилацетата от его общего количества, затем в течение 10-15 мин поднимают температуру теплоносителя до 98-100°C и отгоняют оставшуюся часть этилацетата.